СПОСОБ ОПРЕДЕЛЕНИЯ РЕЛАКСАЦИОННЫХ СВОЙСТВ НИТОЧНЫХ ШВОВ И РАЗДВИГАЕМОСТИ НИТЕЙ ТКАНИ В ШВАХ

1. Способ определения релаксационных свойств ниточных швов и раздвигаемости нитей ткани в швах, включающий подготовку и разметку образцов, фиксацию зажимом, нагружение, измерение раздвигаемости и изменений линейных размеров образцов, отличающийся тем, что образцы размером 50×160 мм выкраиваются не только в ортогональных направлениях, но и в разных вариантах, характерных для направлений швов в одежде, измеряют раздвижку по величине смещения нитей ткани в шве сразу после подвешивания груза и с интервалом 10 минут в течение часа, измеряют линейные размеры образца через 60 минут действия нагрузки, после снятия нагрузки и после отдыха в течение 120 минут и после действия пластификатора, о релаксационных свойствах ниточных швов судят по общей деформации и ее составным частям - упругой, эластической, вынужденной эластической и остаточной деформации, а о раздвижке нитей ткани в швах - по величине смещения нитей в шве.
2. Способ по п. 1 отличающийся тем, что нагрузка составляет 7 даН, соответствующая границе градации тканей на легкораздвигающиеся и среднераздвигающиеся (4…с. 218, 5…с. 171).
3. Способ по п. 1, отличающийся тем, что реализуется процесс быстрого нагружения образца, что соответствует условиям эксплуатации одежды.
4. Способ по п. 1, отличающийся тем, что одновременно с раздвижкой определяются релаксационные свойства швов в условиях действия усилия на образец в течение 60 минут, продолжительности отдыха после разгрузки 120 минут и после действия пластификатора.
5. Способ по п. 1, отличающийся тем, что дает представление о кинетике раздвижки нитей ткани в швах в результате действия нагрузки, после снятия, после отдыха и после действия пластификатора.